(57)【要約】【課題】活性炭によって被処理液に含有されるシアン化合物を確実に吸着除去することのできるシアン化合物吸着除去方法。【解決手段】活性炭に被処理液を接触させて、その被処理液に含有されるシアン化合物を活性炭に吸着させて除去するシアン化合物吸着除去方法であって、活性炭として、鉄元素を３００ｍｇ／ｋｇ以上含有し、アルミニウム元素を４００ｍｇ／ｋｇ以上含有する活性炭を使用する。【選択図】図１
2007209906.tif 000002
【特許請求の範囲】
【請求項１】
活性炭に被処理液を接触させて、その被処理液に含有されるシアン化合物を前記活性炭に吸着させて除去するシアン化合物吸着除去方法であって、
前記活性炭として、鉄元素を３００ｍｇ／ｋｇ以上含有し、アルミニウム元素を４００ｍｇ／ｋｇ以上含有する活性炭を使用するシアン化合物吸着除去方法。
【請求項２】
前記活性炭が、鉄元素を１０００ｍｇ／ｋｇ以上含有し、アルミニウム元素を４０００ｍｇ／ｋｇ以上含有する請求項１に記載のシアン化合物吸着除去方法。
【請求項３】
前記活性炭が、鉄元素を１４００ｍｇ／ｋｇ以上含有し、アルミニウム元素を５０００ｍｇ／ｋｇ以上含有する請求項２に記載のシアン化合物吸着除去方法。
【請求項４】
前記活性炭が、アルカリ金属元素とアルカリ土類金属元素を合計で１００００ｍｇ／ｋｇ以上含有しない請求項１〜３のいずれか１項に記載のシアン化合物吸着除去方法。
【請求項５】
前記活性炭が、アルカリ金属元素とアルカリ土類金属元素を合計で２６６０ｍｇ／ｋｇ以上含有しない請求項４に記載のシアン化合物吸着除去方法。
【発明の詳細な説明】
【技術分野】
【０００１】
本発明は、活性炭に被処理液を接触させて、その被処理液に含有されるシアン化合物を前記活性炭に吸着させて除去するシアン化合物吸着除去方法に関する。
【背景技術】
【０００２】
従来、シアン化合物で汚染された排水などの被処理液からシアン化合物を除去する方法としては、主にアルカリ塩素法や電解酸化法による酸化分解が用いられてきた。
しかし、これらの酸化分解法では、鉄等との安定なシアン錯化合物を含有する被処理液からシアン化合物を分解除去するのが非常に困難である。
【０００３】
そこで、安定なシアン錯化合物を含有する被処理液からシアン化合物を除去する方法として、紺青法や亜鉛白法などによる凝集沈殿により分離除去する方法が一般的に用いられてきた。
しかし、これらの凝集沈殿法では、鉄や亜鉛等の金属シアン錯体と反応して沈殿する金属イオンを添加し、さらに、ｐＨ条件などを整えてシアン化合物を析出させて除去するため、非常に大規模な設備が必要となる。したがって、例えば、狭い場所で発生する被処理液や、短期間に少量だけ発生する被処理液に適用するには、あまりにも不経済となる。
【０００４】
このような実情に鑑みて、従来、被処理液のｐＨを２〜４．５に調整し、そのｐＨを調整した後の被処理液を活性炭に接触させて、被処理液に含有されるシアン化合物を活性炭に吸着させて除去する方法が提案された（例えば、特許文献１参照）。
【０００５】
【特許文献１】特公昭５５−４０３１５号公報
【発明の開示】
【発明が解決しようとする課題】
【０００６】
本発明は、上記公報に記載の方法を更に発展させたシアン化合物の吸着除去方法に関する。すなわち、本発明者が鋭意検討を加え、必要に応じて種々の実験を重ねた結果、すべての活性炭がシアン化合物に対して必要十分な吸着能を有するとは限らず、シアン化合物に対して優れた吸着能を有する活性炭とそうでない活性炭が存在することを知見するに至った。
【０００７】
本発明は、このような新しい知見に基づくもので、その目的は、活性炭によって被処理液に含有されるシアン化合物を確実に吸着除去することのできるシアン化合物吸着除去方法を提供することにある。
【課題を解決するための手段】
【０００８】
本発明の第１の特徴構成は、活性炭に被処理液を接触させて、その被処理液に含有されるシアン化合物を前記活性炭に吸着させて除去するシアン化合物吸着除去方法であって、前記活性炭として、鉄元素を３００ｍｇ／ｋｇ以上含有し、アルミニウム元素を４００ｍｇ／ｋｇ以上含有する活性炭を使用するところにある。
【０００９】
本発明の第１の特徴構成によれば、被処理液に含有されるシアン化合物を吸着させて除去する活性炭として、鉄元素を３００ｍｇ／ｋｇ以上含有し、アルミニウム元素を４００ｍｇ／ｋｇ以上含有する活性炭を使用するので、被処理液に含有されるシアン化合物を良好に吸着させて除去することができる。
すなわち、現存する活性炭には、多種類の元素が含まれ、その濃度も多様である。その活性炭に含まれる元素と濃度に着目して実験を重ねた結果、後述する実験結果から明らかなように、鉄元素を３００ｍｇ／ｋｇ以上、アルミニウム元素を４００ｍｇ／ｋｇ以上含有する活性炭を使用することにより、被処理液に含有されるシアン化合物を良好に吸着除去することが可能となる。
【００１０】
本発明の第２の特徴構成は、前記活性炭が、鉄元素を１０００ｍｇ／ｋｇ以上含有し、アルミニウム元素を４０００ｍｇ／ｋｇ以上含有するところにある。
【００１１】
本発明の第２の特徴構成によれば、活性炭が、鉄元素を１０００ｍｇ／ｋｇ以上含有し、アルミニウム元素を４０００ｍｇ／ｋｇ以上含有するので、活性炭によるシアン化合物の吸着能は更に向上し、一層良好にシアン化合物を吸着させて除去することができる。
【００１２】
本発明の第３の特徴構成は、前記活性炭が、鉄元素を１４００ｍｇ／ｋｇ以上含有し、アルミニウム元素を５０００ｍｇ／ｋｇ以上含有するところにある。
【００１３】
本発明の第３の特徴構成によれば、活性炭が、鉄元素を１４００ｍｇ／ｋｇ以上含有し、アルミニウム元素を５０００ｍｇ／ｋｇ以上含有するので、活性炭によるシアン化合物の吸着能はより一層向上し、確実にシアン化合物を吸着させて除去することができる。
【００１４】
本発明の第４の特徴構成は、前記活性炭が、アルカリ金属元素とアルカリ土類金属元素を合計で１００００ｍｇ／ｋｇ以上含有しないところにある。
【００１５】
本発明の第４の特徴構成によれば、活性炭が、アルカリ金属元素とアルカリ土類金属元素を合計で１００００ｍｇ／ｋｇ以上含有しないので、被処理液に含有されるシアン化合物を十分に吸着させて除去することができる。
すなわち、活性炭に含まれる元素と濃度について実験を重ねた結果、鉄元素とアルミニウム元素を所定量以上含有することが必要条件であるとともに、アルカリ金属元素とアルカリ土類金属元素を合計で１００００ｍｇ／ｋｇ以上含有しないことが十分条件であることも明らかとなり、その十分条件を満たすことによって被処理液に含有されるシアン化合物を十分に吸着除去することが可能となる。
【００１６】
本発明の第５の特徴構成は、前記活性炭が、アルカリ金属元素とアルカリ土類金属元素を合計で２６６０ｍｇ／ｋｇ以上含有しないところにある。
【００１７】
本発明の第５の特徴構成によれば、活性炭が、アルカリ金属元素とアルカリ土類金属元素を合計で２６６０ｍｇ／ｋｇ以上含有しないので、活性炭によるシアン化合物の吸着能は更に向上し、一層確実にシアン化合物を吸着させて除去することができる。
【発明を実施するための最良の形態】
【００１８】
本発明によるシアン化合物吸着除去方法は、種々の活性炭を使用して実験を重ねた結果、シアン化合物に対して優れた吸着能を有する活性炭とそうでない活性炭が存在することを知見し、その新知見に基づくもので、実験の一部について言及する。
【００１９】
実験に使用した活性炭は、以下の（Ａ）〜（Ｅ）に示す５種類の活性炭であり、（Ａ）〜（Ｄ）は石炭系の活性炭、（Ｅ）は木質系の活性炭である。
（Ａ）アマソープＣ−８（カーボンテック（株）製）
（Ｂ）太閤活性炭  ＧＬ１３０Ａ  Ｎｏ．２０１９０４（二村化学工業（株）製）
（Ｃ）太閤活性炭  ＣＷ１３０Ａ  Ｎｏ．２０２００４（二村化学工業（株）製）
（Ｄ）クラレ石灰系ＴＲ２Ｘ（クラレケミカル（株）製）
（Ｅ）木質系ＢＡＸ（クラレケミカル（株）製）
【００２０】
これら（Ａ）〜（Ｅ）の活性炭に含有される元素を分析し、その濃度（ｍｇ／ｋｇ）を測定した。その結果を図１に示す。
この活性炭を使用して行った実験は、蒸留水にフェロシアン化カリウム三水和物を全シアン濃度が１０ｍｇ−ＣＮ／Ｌになるように添加して溶液を作り、その溶液を被処理液とみなした。その溶液を容量２００ｍＬのビーカーに１００ｍＬ入れ、４５μｍのふるいを通過させた（Ａ）〜（Ｅ）の活性炭を０．１ｇ添加し、３０℃においてスタラーを用いて３時間攪拌した後、Ｎｏ．１のろ紙でろ過し、ろ液中の全シアン濃度を測定してシアンの除去率を求めた。その結果を図２に示す。
なお、シアン濃度の測定は、ＪＩＳ−Ｋ０１０２「工場排水試験方法」３８．１．２全シアン（ｐＨ２以下で発生するシアン化水素）に従って蒸留し、（株）アナテック・ヤナコ製の全自動シアン測定装置（Ｔ−ＣＮ５０１）を使用して３８．４イオン電極法に従って行った。
【００２１】
図１と図２を比較検討して詳細に分析し、さらに他の実験結果なども参照すると、シアン吸着能が高い活性炭（Ａ）、（Ｂ）には、鉄元素（Ｆｅ）とアルミニウム元素（Ａｌ）が多量に含有されていることが明らかとなる。その理由としては、活性炭に含有される鉄元素やアルミニウム元素がシアンと反応するため、シアンが吸着され易い形態になるものと推測される。
鉄元素に関しては、３００ｍｇ／ｋｇ以上、好ましくは１０００ｍｇ／ｋｇ以上、より好ましくは１４００ｍｇ／ｋｇ以上含有されているのが望ましく、アルミニウム元素に関しては、４００ｍｇ／ｋｇ以上、好ましくは４０００ｍｇ／ｋｇ以上、より好ましくは５０００ｍｇ／ｋｇ以上含有されているのが望ましい。
【００２２】
ただし、活性炭（Ｄ）に関しては、鉄元素が１１０００ｍｇ／ｋｇ、アルミニウム元素が２１０００ｍｇ／ｋｇも含有されているにもかかわらず、シアン吸着能はかなり低い。
その理由は、アルカリ金属元素であるナトリウム元素（Ｎａ）と、アルカリ土類金属元素であるカルシウム元素（Ｃａ）およびマグネシウム元素（Ｍｇ）が多量に含有されているため、それらが活性炭へのシアンの吸着を阻害するものと推測される。
さらに、活性炭（Ａ）、（Ｂ）を比較してみると、活性炭（Ｂ）は、アルミニウム元素が活性炭（Ａ）より多量に含有されている。しかしながら、シアン除去率においては活性炭（Ａ）が最も優れている。
【００２３】
その理由は、活性炭（Ａ）が、ナトリウム元素、カルシウム元素、マグネシウム元素を合計で８１０ｍｇ／ｋｇしか含有していないのに対して、活性炭（Ｂ）は２６６０ｍｇ／ｋｇも含有していることに起因するものと考えられる。
結論としては、ナトリウム元素のようなアルカリ金属元素とカルシウム元素およびマグネシウム元素のようなアルカリ土類金属元素との合計含有量が少ないほど望ましい。
具体的には、アルカリ金属元素とアルカリ土類金属元素を合計で１００００ｍｇ／ｋｇ以上含有していないのが望ましく、好ましくは２６６０ｍｇ／ｋｇ以上含有されていないのが望ましい。
【図面の簡単な説明】
【００２４】
【図１】活性炭に含有される元素とその濃度を示す図表
【図２】活性炭によるシアン除去率を示す図表
【図１】
2007209906.tif 000003
【図２】
2007209906.tif 000004